(57)【要約】【課題】力を入れて拭いた場合においても汚れの拭き取り性の良好な丸編地によるワイピング用編地を提供する。【解決手段】丸編地であって、繊維充填率が１０％以上で、当該丸編地から縦方向及び横方向に沿って６ｃｍ幅で採取した試験片の１４．７Ｎ伸長荷重時の伸長率が共に７０％以下であり、かつ汚れ拭き取り性が７０％以上であることを特徴とするワイピング用編地、編地表面を構成する糸条の２０質量％以上が単糸繊度１．１デシテックス以下の異形断面合成繊維糸であることを特徴とする上記のワイピング用編地、及び編地がパイル組織でなり、編地の横方向に沿って６ｃｍ幅で採取した試験片の２９．４Ｎ伸長荷重時の該パイル編地のパイル繊維密度が１００００本／ｃｍ２以上であることを特徴とする上記のワイピング用編地。【選択図】　　図１
2004131863.tif 000002
【特許請求の範囲】
【請求項１】
丸編地であって、繊維充填率が１０％以上で、当該丸編地から縦方向及び横方向に沿って６ｃｍ幅で採取した試験片の１４．７Ｎ伸長荷重時の伸長率が共に７０％以下であり、かつ汚れ拭き取り性が７０％以上であることを特徴とするワイピング用編地。
【請求項２】
編地表面を構成する糸条の２０質量％以上が単糸繊度１．１デシテックス以下の異形断面合成繊維糸であることを特徴とする請求項１記載のワイピング用編地。
【請求項３】
編地がパイル組織でなり、編地の横方向に沿って６ｃｍ幅で採取した試験片の２９．４Ｎ伸長荷重時のパイル繊維密度が１００００本／ｃｍ２以上であることを特徴とする請求項１または請求項２記載のワイピング用編地。
【発明の詳細な説明】
【０００１】
【発明の属する技術分野】
本発明は、資材用途、副資材用途、家庭用品用途、工業用品用途、介護衣料用途にと幅広くワイピングクロスとして使用のできるワイピング用編地に関するものである。
【０００２】
【従来の技術】
従来から、ワイピングクロスとして数多くの商品が提案されている。例えば、工業用・家庭用にとその用途に合わせて、また油性汚れ、水性汚れと汚れの性質に応じて多種多様に商品が提案されている。
従来、ワイピングクロスとしては綿を用いたものが多く使用されてきたが、さらに拭き取り性に優れるものとして合成繊維の極細糸条を用いたワイピングクロスが提案されている（例えば、特許文献１〜３参照）。これらの中には、生産性がよいことから、合成繊維の極細糸条を編地に用いることも提案されている。しかしながら編地、特に丸編地をワイピングクロスとして用いた場合には、織物を用いた場合と比較して汚れが残存しやすく、拭き取り性の点では劣っていた。その理由は、軽く拭き取るだけでは拭き取ることができない汚れは手の指先等に力を入れなければならず、その時にクロス自体が伸びてしまい、その結果拭き取り面の密度が粗になり、汚れの拭き取り性が劣ってしまう結果になることが多くあるからである。
【０００３】
【特許文献１】特公昭６１−１０５８８号公報
【特許文献２】特公昭６１−５２２５７号公報
【特許文献３】実開平２−１３６０８５号公報、
【０００４】
【発明が解決しようとする課題】
本発明は、このような現状に鑑みて行われたもので、力を入れて拭いた場合においても汚れの拭き取り性の良好な丸編地によるワイピング用編地を提供することを目的とするものである。
【０００５】
【課題を解決するための手段】
本発明は、上記目的を達成するものであり、丸編地であって、繊維充填率が１０％以上で、当該丸編地から縦方向及び横方向に沿って６ｃｍ幅で採取した試験片の１４．７Ｎ伸長荷重時の伸長率が共に７０％以下であり、かつ汚れ拭き取り性が７０％以上であることを特徴とするワイピング用編地、編地表面を構成する糸条の２０質量％以上が単糸繊度１．１デシテックス以下の異形断面合成繊維糸であることを特徴とする上記のワイピング用編地、及び編地がパイル組織でなり、編地の横方向に沿って６ｃｍ幅で採取した試験片の２９．４Ｎ伸長荷重時の該パイル編地のパイル繊維密度が１００００本／ｃｍ２以上であることを特徴とする上記のワイピング用編地を要旨とするものである。
【０００６】
【発明の実施の形態】
以下、本発明について詳細に説明する。
本発明のワイピング用編地は、丸編地であって、繊維充填率が１０％以上で、当該丸編地から縦方向及び横方向に沿って６ｃｍ幅で採取した試験片の１４．７Ｎ伸長荷重時伸長率が共に７０％以下である。丸編地としては、シングルニードル編機で編成された編地であっても、ダブルニードル編機で編成された編地であってもよい。編地の組織も平編、ゴム編、パール編、スムース編等の基本となる組織、これらの変形組織をはじめ、パイル編、ジャカード編等いずれの組織により編成されたものであってもよい。これらの中でも、パイル編組織の編地であるのが好ましい。パイル編組織の編地は、拭き取った汚れの保持容量が大きく、拭き取った汚れの再付着の可能性を小さくすることができる。パイル編組織の編地としては、プラッシュ編によりループパイルとしたものであっても、フリース編して起毛したカットパイルとしたものであってもよい。また、片面のみにパイルを形成させたものでも、両面にパイルを形成した両面パイル編地であってもよい。
【０００７】
本発明のワイピング用編地を構成する糸条は、一般に紡織用として用いられる繊維からなる糸条であればよく、長繊維糸であっても紡績糸であってもよいが、ワイピング用編地自身から繊維屑等の発生しにくいように長繊維糸であるのが好ましい。
【０００８】
本発明のワイピング用編地をワイピングクロスとして用いる場合に拭き取り作用面として用いる側の編地表面は、これを構成する糸条の２０質量％以上が、単糸繊度が１．１デシテックス以下で、繊維断面が異形断面である極細異形断面合成繊維糸であるのが好ましい。編地組織が平編である場合のように編地の両面が拭き取り作用面として用いられる場合には、この極細異形断面合成繊維糸のみで編成されているか、極細異形断面合成繊維糸の占める割合が２０質量％以上で、他の繊維と交編されているのが好ましい。また、片面パイル編地のように片面にパイルが形成され、パイル面が拭き取り作用面として用いられる場合には、パイル糸として、この極細異形断面合成繊維糸のみを用いるか、極細異形断面合成繊維糸の占める割合が２０質量％以上で、他の繊維と交編してパイルが形成されているのが好ましい。
極細異形断面合成繊維糸の単糸繊度は、１．１デシテックス以下であるのが好ましいが、０．５デシテックス以下であるのがより好ましい。単糸繊度を１．１デシテックス以下ととすることにより、細かい粒子による汚れや薄い油膜性の汚れの拭き取り性が向上するからである。
【０００９】
繊維断面を異形断面にすることにより、編地表面の繊維密度をより密にできる、断面に鋭角な角あるいは曲率半径の小さな角を持たせることにより汚れをそぎ落とす作用をもたらせる、断面に凹部を有することにより拭き取った汚れの保持性がよく再付着しにくくなるといった効果の全て、断面形態によっては一部の効果をもたらし、丸断面繊維に比して拭き取り性を向上させることができる。
【００１０】
異形断面の形状としては、三角断面、四角断面、五角断面、扁平断面、くさび型断面、あるいは、アルファベットを象ったＣ型断面、Ｈ型断面、Ｉ型断面、Ｗ型断面等が挙げられる。異型断面形状を得る手段としては、溶融紡糸時に用いる口金の形状による方法や２種以上のポリマーを複合紡糸して染色加工等の後加工時に分割することにより繊維断面を異型断面とする方法等がある。図１は、アルカリ難溶成分１ｂとアルカリ易溶成分１ａの２種のポリマーを接合して複合紡糸した分割型繊維の断面の例であり、仕上げ工程において、アルカリ処理することによりアルカリ易溶成分１ａを溶解して、図２に示すようなアルカリ難溶成分１ｂからなるくさび型の異形断面繊維を生成させることができる。
【００１１】
本発明の編地に用いることのできる合成繊維としては、ポリエチレンテレフタレート、ポリブチレンテレフタレート、ポリオキシエトキシベンゾエート、ポリエチレンナフタレート、シクロヘキサンジメチレンテレフタレート等のポリエステル、及びこれら等のポリエステルに付加的部分としてさらにイソフタル酸、スルホイソフタル酸等の酸成分、プロピレングリコール、ブチレングリコール、シクロヘキサンジメタノール、ジエチレングリコールのようなジオール成分を共重合した共重合ポリエステルからなるポリエステル系繊維、ナイロン６、ナイロン６６、芳香族ナイロン等のポリアミドからなるポリアミド系繊維、ポリエチレン、ポリプロピレン等のポリオレフィンからなるポリオレフィン系繊維、アクリルニトリルからなるアクリル系繊維、またはポリカプロラクトン、ポリブチレンサクシネート、ポリ乳酸等の、土壌中や水中に長時間放置すると微生物などの作用によって炭酸ガスと水に分解される脂肪族ポリエステル化合物からなる生分解性繊維等が挙げられる。
合成繊維のラスターについては、ブライト、セミダル、フルダル等、酸化チタン等の添加物を繊維中に含有することは任意のもので良いが、精密部品などのキズが問題になる場合は、これらの含有量の少ないブライトもしくはこれらの含有していない純ブライトのほうが好ましい。
【００１２】
本発明のワイピング用編地は、編地を構成する繊維の繊維充填率が１０％以上であり、１５％以上であるのが好ましい。この繊維充填率は、ＪＩＳ　Ｌ１０１８に規定する方法により気孔容積率（％）を求め、下式により算出したものである。
繊維充填率＝１００−気孔容積率
繊維充填率が１０％未満であると、編地自体が粗くなってしまい、その結果汚れの拭き取り性も拭き取った汚れの保持性も低下してしまう。
【００１３】
本発明のワイピング用編地は、その縦方向及び横方向に沿って採取した６ｃｍ幅の試験片について、１４．７Ｎ荷重で伸長した時の伸長率が共に７０％以下であり、６０％以下であるのが好ましく、５０％以下であるとより好ましい。この伸長率は、ＪＩＳ　Ｌ１０１８に規定する定速伸長法による強伸度測定法に準じて、試験片長３０ｃｍ、試験片幅６ｃｍ、掴み間隔２０ｃｍ、掴み幅５ｃｍ、引張速度２０ｃｍ／分にて伸長し、１４．７Ｎ荷重時の伸びを読みとって算出する。本発明において、編地の１４．７Ｎ伸長荷重時の伸長率を規定するのは、次のような理由による。編地を伸長していくと、まず編目ループの変形で伸び、次に編糸の形態的な変形や編組織のずれ等により伸び、次いで編糸自身の伸びで伸長していく。この時、編目ループの変形、編糸の形態的な変形や編組織のずれ等は比較的低荷重時に起こる。１４．７Ｎ伸長荷重時は、これらによる伸びが終わり、編糸自身の変形伸びが始まっている時点にあり、この時点の伸びは、本発明のワイピング用編地をワイピングクロスとして用いる場合の拭き取り抵抗等による編地の伸びと同等かそれより大きい。１４．７Ｎ伸長荷重時の伸長率が７０％を超える、低荷重での伸びの大きい編地であると、強固に固着した汚れを拭き取る際のように、指先に力を入れて拭いた時に編地が伸びて編地密度が低下してしまい、充分な拭き取り性能を発揮できなくなってしまう。
【００１４】
このような荷重時においても伸長率の小さい編地とする方法としては、編目の小さな編地、すなわち一目の編糸長の小さい編地とする方法や伸びにくい組織を採用して編成すればよい。パイル編地の場合のように、パイルを形成する編糸と地組織を形成する地糸とで編地を形成する場合には、地組織を形成する地糸の一目の編糸長を小さくするとか、地組織を伸びにくい組織とすればよい。一目の編糸長の小さい編地を得る方法としては、捲縮糸のように低張力で伸長する糸条を用いない、編糸の繊度に対して編成可能限度に近い小さな編機のゲージを選定する、編成張力を大きく設定して編成する、熱収縮率の大きい合成繊維を編糸として用い仕上加工工程で編目を収縮させる等の方法があり、これら方法を組合わせて用いればよい。特に熱収縮率の大きい合成繊維を編糸として用いる方法は、本発明の効果を発揮するのに好適な方法である。
【００１５】
本発明のワイピング用編地は、汚れ拭き取り性が７０％以上であり、８０％以上であるのが好ましく、さらには９０％以上であるのが好ましい。本発明における汚れ拭き取り性の評価は、次のようにして行う。
洗浄したスライドガラスを用意し、スガ試験機株式会社製偏角光度計により光沢度Ｋ１を測定する。次にスライドガラスの表面中央部の４ｃｍ２に市販にバター０．２ｇを汚れとして塗布する。次に大栄科学精機株式会社製学振型摩擦試験機ＲＴ−２００の試料台に汚れを塗布したスライドガラスを装着し、４５Ｒエッジの摩擦子に試料（ワイピング用編地）を取り付け、荷重４００ｇで片道運転を３回行って汚れを拭き取る。この際には、片道運転１回ごとに新しい試料と取り替える。そして、その後のスライドガラスの光沢度Ｋ２を測定し、下式により算出した値を、汚れの拭き取り性とする。
汚れ拭き取り性（％）＝Ｋ２／Ｋ１×１００
上記の汚れの拭き取り性が７０％未満であると、目視においても明らかに汚れの残存状態が確認でき、ワイピングクロスとしての性能を満たすことができない。
【００１６】
本発明のワイピング用編地は、編地の横方向に沿って６ｃｍ幅で採取した試験片の２９．４Ｎ伸長荷重時における編地の密度が１００コース・ウェール／ｃｍ２以上であるのが好ましい。この密度は、横方向の伸長率測定時に２９．４Ｎまで荷重した状態で１分間放置した時点で横方向及び縦方向に１ｃｍ間隔の印を付け、除重した後に印間のコース数とウェール数を数え、その積で表したものである。上記の２９．４Ｎ伸長荷重時における編地の密度が１００コース・ウェール／ｃｍ２以上であれば、高伸長荷重時においても編地の密度が高く保たれ、強固に付着した汚れに対し指先等に力を入れて拭き取る際にも高い拭き取り性能が発揮される。
【００１７】
また、本発明のワイピング用編地がパイル編地である場合には、編地の横方向に沿って６ｃｍ幅で採取した試験片の２９．４Ｎ伸長荷重時におけるパイル繊維密度が１００００本／ｃｍ２以上であるのが好ましく、２５０００本／ｃｍ２以上であるのがより好ましく、５００００本／ｃｍ２以上であるのがさらに好ましい。このパイル繊維密度は、２９．４Ｎ荷重時に編地１ｃｍ２の面積に存在するパイルを形成する全単糸数であり、横方向の伸長率測定時に２９．４Ｎまで荷重した状態で１分間放置した時点で横方向及び縦方向に１ｃｍ間隔の印を付け、除重した後に印間のパイル数（地組織からの立毛数）を数え、このパイル数とパイルを構成する糸条の単糸数の積を算出して得る。このパイル繊維密度が１００００本／ｃｍ２未満であると、精密部品の清浄化等の高精度な清浄面が要求される場合に汚れ拭き取り性が不足したり、拭き取り汚れの保持性の低下により汚れの再付着といった問題が生じてくる可能性がある。このようなパイル繊維密度の大きいパイル編地は、パイル用編糸として、単糸数の多い糸条を用いる、上記のような分割型繊維を用いる等の方法により得ることができる。
なお、上記の好ましいパイル繊維密度の値はループパイルを想定したものであり、カットパイルの場合はその２倍、すなわち２００００本／ｃｍ２以上であるのが好ましく、５００００本／ｃｍ２以上であるのがより好ましく、１０００００本／ｃｍ２以上であるのがさらに好ましい。
【００１８】
【実施例】
次に、本発明を実施例により具体的に説明する。
実施例１
パイルを形成する糸条として、図１に断面形状を示すアルカリ難溶成分１ｂが極限粘度０．６７のポリエチレンテレフタレートで、アルカリ易溶成分１ａがポリエチレンテレフタレート単位に分子量６０００のポリエチレングリコール２３質量％とスルホイソフタル酸２モル％を共重合した共重合ポリエステルであり、アルカリ難溶成分とアルカリ易溶成分の割合が４：１で、沸騰水収縮率が７％である分割型ポリエステル系長繊維糸１５６デシテックス／９６フィラメント（分割後の単糸繊度０．１４デシテックス、フィラメント数７６８フィラメント）を用い、グランド部を構成する糸条として、ポリエチレンテレフタレート単位にイソフタル酸１０モル％を共重合した共重合ポリエステルからなる沸騰水収縮率が７％の高収縮ポリエステル長繊維糸６６デシテックス／２４フィラメント（単糸繊度：２．８デシテックス）を用い、図３に示す組織にて福原精機株式会社製シングルニット編機（釜径３０吋、２８ゲージ）にてパイル編地を編成した。得られた編地を、株式会社日阪製作所製サーキュラー染色機にて、アルカリ濃度：ＮａＯＨ　２０ｇ／リットル、１００℃×３０分間の条件で分割型ポリエステル系長繊維糸のアルカリ易溶成分を溶解除去する割繊処理を行ない、中和、水洗後、次いで、同じサーキュラー染色機にて、分散染料（ＤｙＳｔａｒ社製　Ｄｉａｎｉｘ　Ｂｌｕｅ　　ＵＮ−ＳＥ０．１％ｏ．ｗ．ｆ）、均染剤（日華化学株式会社製ニッカサンソルトＳＮ−１３０　０．５ｇ／リットル）、酢酸（０．２ｃｃ／リットル）の染浴にて１３０℃×３０分間の染色を行い、テンターにて１７０℃×１分の仕上セットを行って、目付が３７０ｇ／ｍ２、ウェール数が２０ウェール／ｃｍ、コース数が３３コース／ｃｍである本発明の実施例１のパイル編地を得た。
【００１９】
実施例２
実施例１において、パイルを形成する糸条として分割型ポリエステル系長繊維糸に替えて、ポリエチレンテレフタレートからなり丸断面で非割繊型であり、沸騰水収縮率が７％であるポリエステル長繊維糸７８デシテックス／７２フィラメント（単糸繊度１．１デシテックス）を用い、割繊処理を施こさないこと以外は実施例１と同様にして、目付が　　　３３０ｇ／ｍ２、ウェール数が２０ウェール／ｃｍ、コース数が３０コース／ｃｍである実施例２の編地を得た。
【００２０】
比較例１
実施例１において、グランド部を構成する糸条として高収縮ポリエステル長繊維糸の替えて、ポリエチレンテレフタレートからなり丸断面で非割繊型であり、沸騰水収縮率が７％であるポリエステル長繊維糸７８デシテックス／３６フィラメント（単糸繊度２．２デシテックス）を用い、割繊処理を施こさないこと以外は実施例１と同様にして、目付が　　　２５０ｇ／ｍ２、ウェール数が９ウェール／ｃｍ、コース数が１５コース／ｃｍである比較例１の編地を得た。
仮撚加工を施したポリエステルマルチフィラメント８３デシテックス３６フィラメントで得られた実施例１〜２及び比較例１の編地の特性を併せて表１に示す。
【００２１】
【表１】
2004131863.tif 000003
【００２２】
表１から明らかなように、実施例１で得られた本発明の編地は、パイルが異形断面フィラメントで構成され、グランドに用いた高収縮ポリエステル長繊維糸が仕上加工時の熱処理により収縮して編目が小さくなって伸長率が小さくなり、繊維充填率、高伸長荷重時のパイル密度が十分であったため良好な汚れの拭き取り性を有するものであった。実施例１よりパイルの単糸繊度が大きく、パイル繊維密度が小さい実施例２の編地は、実施例１と比してやや劣るが、ワイピングクロスとして必要な汚れ拭き取り性を有していた。一方グランドに通常のポリエステル長繊維糸を用いた比較例１は、伸長率が大きく、繊維充填率、高伸長荷重時のパイル繊維密度が小さくて汚れ拭き取り性の劣るものであった。
【００２３】
【発明の効果】
本発明のワイピング用編地は、伸長性の小さい丸編地であり、頑固な汚れ等に対して局部に力を入れて拭き取る際においても編地の伸びが小さいので汚れに対する拭き取り性を充分発揮することができる。したがって良好な性能を長期にわたって保持できるものとして、一般の家庭用品用途はもとより、資材用途、副資材用途、工業用品用途、介護衣料用途にと幅広く好適に使用できるワイピングクロスを提供することができる。
編地表面部に異形断面で単糸繊度１．０デシテックス以下の細繊度の合成繊維糸を配した本発明のワイピング用編地やパイル編地であってパイル繊維密度の大きい本発明のワイピング用編地は、細かく粉塵や水分または油汚れに対する拭き取り性が向上するので、さらに精密な清浄性の要求される分野に好適なワイピングクロスを提供することができる。
【図面の簡単な説明】
【図１】実施例１のパイル部に用いた分割型ポリエステル系長繊維糸の単繊維の横断面図である。
【図２】図１の分割型繊維が分割された状態を示す図である。
【図３】実施例に用いた編成組織図である。
【符号の説明】
１ａ　接合部
１ｂ　極細繊維
Ａ　パイル部を構成する糸条。
Ｂ　グランド部を構成する糸条。
【図１】
2004131863.tif 000004
【図２】
2004131863.tif 000005
【図３】
2004131863.tif 000006